FR 2790934 A1 20000922 FR 9903423 A 19990319 ABATTANT DE CUVETTE DE WC A PROPRIETES BACTERICIDES L'invention concerne un abattant pour cuvette de WC, ayant des propriétés bactéricides. Les abattants de cuvette de WC sont des endroits propices à la prolifération des bactéries en raison de l'humidité et de la température ambiante. Dans le cas des bactéries pathogènes, cela a des conséquences parfois graves sur la santé des utilisateurs. En outre, dans le cas de toilettes publiques, il y a un risque de transmission des bactéries pathogènes d'un individu à un autre. Les moyens classiques de lutter contre cette prolifération est le nettoyage fréquent des abattants avec utilisation d'eau de Javel qui les désinfecte de manière efficace. Mais il n'y a pas de certitude qu'à chaque nettoyage, toutes les surfaces de l'abattant aient bien été nettoyées, notamment dans les zones charnières à structure complexe o les bactéries peuvent proliférer avant de se disséminer. En outre, un tel nettoyage n'est pas effectué après chaque usage des toilettes. Un moyen plus récent est le recours aux agents antiprolifération, pulvérisés sur ou imprégnés dans les abattants. On peut citer par exemple les produits vendus sous le nom de CORIAN par E.I. Dupont de Nemours, et de SANITIZED MB E97-65 par Clariant. Toutefois, ces agents anti-prolifération se contentent de limiter la quantité de bactéries présentes sur l'abattant, mais ne la réduisent pas et les risques de transmission des bactéries d'une personne à une autre subsistent. L'invention pallie les inconvénients précédents en fournissant un abattant ayant des propriétés bactéricides, c'est-à-dire qu'il y a réduction du nombre de bactéries après leur dépôt sur l'abattant. Les figures 1 et 2 sont des graphiques illustrant les propriétés bactéricides d'un abattant selon la présente invention. 2 2790934 Selon l'invention, l'abattant est constitué d'un mélange d'un polymère et d'une zéolithe contenant des ions métalliques qui, en présence d'eau ou de vapeur d'eau, provoquent la formation d'oxygène naissant. C'est l'oxygène naissant qui détruit les bactéries en pénétrant dans leurs cellules et en stoppant leur métabolisme, ce qui provoque leur destruction. Comme polymère, on utilise avantageusement un polymère thermodurcissable par exemple une résine urée-formol obtenue à partir d'un prépolymère urée-formol. L'abattant est obtenu par moulage dans un moule de forme appropriée, dans des conditions adaptées au polymère ou au prépolymère. On sait que les zéolithes sont des substances poreuses en raison de leur structure tridimensionnelle à base de tétraèdres et d'octatétraèdres qui forment des cavités dans lesquelles peut se trouver de l'eau. Certains ions métalliques décomposent l'eau en formant de l'oxygène naissant et possèdent donc en présence d'eau des propriétés bactéricides. Ces ions métalliques peuvent être fixés aux zéolithes par échange d'ions. Il s'agit en particulier des ions argent, cuivre ou zinc que l'on peut utiliser seuls ou en mélange. Les ions métalliques étant fixés dans la structure tridimensionnelle des zéolithes, ils ne sont pas libérés en cours d'utilisation: l'abattant conserve ses propriétés bactéricides pendant une longue période de temps, il n'y a pas de risque de pollution par ces ions métalliques et d'irritation de la peau par contact. De telles zéolithes sont disponibles dans le commerce, par exemple sous les noms de ZEOMIC (Shinagawa Nemyon et Shinamen New Ceramic Company) ou de BACTEKILLER (KANEBO, Ltd). Ces zéolithes sont incorporées dans le polymère à raison de 0,5 à 3,0% du poids du mélange. Des quantités supérieures peuvent être envisagées mais n'apportent pas d'avantages supplémentaires. 3 2790934 Exemple. On prépare des abattants en partant d'une poudre de prépolymère uréeformol, par exemple UF A10 grade 171 de PERSTORP SpA, UROCHEM UG de CHEMI PLASTICA ou BEETLE ZST UF A10 de BIP LIMITED. On mélange 99% de poudre urée-formol et 1% de zéolithe contenant des ions Ag et/ou Cu et/ou Zn. Le mélange est moulé dans un moule pour abattant dans les conditions de température et de pression classiques, par exemple une température de 140 C et une pression de 200.105 Pa. Des essais ont été effectués tant en laboratoire qu'en hôpital pour déterminer l'activité bactéricide du produit. Essais en laboratoire Le protocole d'essai est dérivé de la norme NFT 72190 et consiste à déposer un inoculum déterminé de souches de référence préconisées par cette norme (Escherichia coli CIP 54127) puis d'observer le taux de réduction à différents temps de contact. On observe une réduction de 90% à 99,99% de cellules viables après des temps de contact allant de 45 minutes à 24 heures. Des essais ont été menés sur différentes souches sur 24 heures et ont donné les résultats suivantes: Escherichia coli 99,989% Pseudomonas aeruginosa 99,783% Staphylococcus aureus 99,975% Un essai sur abattant en laboratoire montre que l'abattant conserve son pouvoir bactéricide dans le temps. Essai sur Escherichia coli (résultats à 45 mn) Année 0 au moins 90% Trois ans après au moins 90% La figure 1 illustre la comparaison entre un support ne contenant pas de zéolithe (support non traité) et un abattant selon la présente invention et donne la quantité de bactéries en fonction du temps. 4 2790934 La figure 2 illustre le pourcentage de réduction des bactéries en fonction du temps. Essais en hôpital On compare un abattant selon la présente invention et un abattant ne contenant pas de zéolithe à ions métalliques. On dénombre les bactéries vivantes prélevées chaque soir sur les deux types d'abattants et on constate un écart de moitié. 2790934 REVENDICATIONS 1. Abattant pour cuvette de WC obtenu par moulage d'un polymère, caractérisé en ce que l'abattant est constitué d'un mélange du polymère et d'une zéolithe contenant des ions métalliques qui, en présence d'eau ou de vapeur d'eau, provoquent la formation d'oxygène naissant. 2. Abattant selon la revendication 1, caractérisé en ce que le polymère est un polymère thermodurcissable. 3. Abattant selon la revendication 2, caractérisé en ce que le polymère thermodurcissable est obtenu par réaction d'urée et de formol. 4. Abattant selon l'une quelconque des revendications 1 à 3, caractérisé en ce que la zéolithe contient des ions argent et/ou cuivre et/ou zinc. 5. Abattant selon l'une quelconque des revendications 1 à 4, caractérisé en ce que ledit mélange contient de 0,5 à 3,0% en poids de la zéolithe contenant des ions métalliques. 6. Procédé de fabrication d'un abattant pour cuvette de WC selon l'une quelconque des revendications 1 à 5, caractérisé en ce qu'on mélange un polymère ou un prépolymère avec une zéolithe contenant des ions métalliques qui, en présence d'eau, provoquent la formation d'oxygène naissant et on moule le mélange dans des conditions adaptées au polymère ou prépolymère. 7. Procédé selon la revendication 6, caractérisé en ce qu'on mélange une poudre de prépolymère urée-formol et la zéolithe contenant des ions métalliques et on moule le mélange à une température d'environ 140 C et une pression d'environ 200.105 Pa.